(57)【特許請求の範囲】
【請求項１】
水、着色顔料、水溶性樹脂及び樹脂エマルジョンを含む水性描画材組成物において、上記水溶性樹脂がヒドロキシアルキルセルロースと水溶性スチレン−アクリル樹脂の組み合わせのみを含み、上記ヒドロキシアルキルセルロースを０．１〜１０重量％の範囲で含み、上記水溶性スチレン−アクリル樹脂をスチレン−アクリル樹脂換算で０．５〜６．５重量％の範囲で含み、上記樹脂エマルジョンを固形分にて０．１重量％以上、５重量％未満の範囲にて含み、 水溶性スチレン−アクリル樹脂と樹脂エマルジョンをスチレン−アクリル樹脂／樹脂エマルジョン固形分重量比が０．２２〜５の範囲で含む水性描画材組成物。
【請求項２】
ヒドロキシアルキルセルロースがヒドロキシエチルセルロース、ヒドロキシエチルメチルセルロース及びヒドロキシプロピルメチルセルロースから選ばれる少なくとも１種である請求項１に記載の水性描画材組成物。
【請求項３】
体質顔料を含む請求項１に記載の水性描画材組成物。
【請求項４】
増粘剤としてベントナイトを含む請求項１に記載の水性描画材組成物。
【請求項５】
湿潤剤、界面活性剤及び防腐剤から選ばれる少なくとも１種の添加剤を含む請求項１に記載の水性描画材組成物。
【請求項６】
樹脂エマルジョンがアクリル樹脂、酢酸ビニル樹脂、アクリル−スチレン樹脂、酢酸ビニル−アクリル樹脂、エチレン−酢酸ビニル樹脂、酢酸ビニル−バーサティック酸ビニルエステル樹脂、エチレン−塩化ビニル樹脂、アクリル−ベオバ樹脂、塩化ビニル樹脂、塩化ビニル−塩化ビニリデン樹脂又はスチレン樹脂である請求項１に記載の水性描画材組成物。
【発明の詳細な説明】
【技術分野】
【０００１】
本発明は、従来のエマルジョン絵具と同様に、塗膜が乾燥した後は、その塗膜に水滴が付着しても、塗膜に滲みや溶け出しが起こらず、また、下地の塗膜に重ね塗りしても、その下地に滲みや溶け出しが起こらない、即ち、下地が動かない程度に水濡れに対する抵抗性を有し、それでいて、パレットや絵筆に付着し、乾燥して、長期間経過した後にも、水洗いによって取り除くことができる水性描画材組成物に関する。
【背景技術】
【０００２】
従来、エマルジョン絵具として知られている水性描画材組成物は、水を溶媒とし、顔料を着色剤とし、樹脂エマルジョンを定着剤として有する一種の水性描画材組成物であって、描画面上に描画して、塗膜を形成した後、その塗膜から溶媒が蒸発し、塗膜が乾燥すれば、エマルジョン中の樹脂が造膜して、描画面上に水不溶性、従って、水濡れに対して抵抗性を有する塗膜を形成する。
【０００３】
このような従来のエマルジョン絵具は、上述したように、塗膜が水濡れに対する抵抗性にすぐれるように、樹脂エマルジョンを多く含むので（特許文献１及び２参照）、パレットや絵筆に付着して、乾燥した後には、水洗いによって取り除くことができない。
【先行技術文献】
【特許文献】
【０００４】
【特許文献１】特開２００３−２２１５５２号公報
【特許文献２】特開２００８−０３７９１７号公報
【発明の概要】
【発明が解決しようとする課題】
【０００５】
本発明は、従来のエマルジョン絵具における上述した問題を解決するためになされたものであって、従来のエマルジョン絵具と同様に、乾燥後の塗膜に水滴が付着しても、塗膜に滲みや溶け出しが起こらず、また、下地の塗膜上に重ね塗りしても、その下地が動かない程度に水濡れに対する抵抗性を有し、それでいて、パレットや絵筆に付着し、乾燥して、長期間が経過した後であっても、水洗いによって取り除くことができる水性描画材組成物を提供することを目的とする。
【課題を解決するための手段】
【０００６】
本発明によれば、水、着色顔料、ヒドロキシアルキルセルロースと水溶性スチレン−アクリル樹脂を含む水溶性樹脂及び樹脂エマルジョンを含む水性描画材組成物において、上記水溶性スチレン−アクリル樹脂をスチレン−アクリル樹脂換算で０．５〜６．５重量％の範囲で含み、上記樹脂エマルジョンを固形分にて０．１重量％以上、５重量％未満の範囲にて含むことを特徴とする水性描画材組成物が提供される。
【０００７】
本発明によれば、このような水性描画材組成物は、ヒドロキシアルキルセルロースを０．１〜１０重量％の範囲で含むことが好ましい。
【発明の効果】
【０００８】
本発明による水性描画材組成物は、樹脂エマルジョンを固形分にて０．１重量％以上、５重量％未満の範囲にて含むと共に、水溶性樹脂として、水溶性スチレン−アクリル樹脂０．５〜６．０重量％とヒドロキシアルキルセルロースを含むので、従来のエマルジョン絵具と同様に、乾燥後の塗膜に水滴が付着しても、塗膜に滲みや溶け出しが起こらず、また、下地の塗膜の上に重ね塗りしても、その下地が動かない程度に耐水性を有し、それでいて、パレットや絵筆に付着し、乾燥して、長期間が経過した後であっても、水洗いによって取り除くことができる。
【０００９】
以下、本発明において、簡単のために、水性描画材組成物の塗膜が乾燥した後、この塗膜に水滴が付着しても、塗膜の滲みや溶け出しが起こらず、また、下地の塗膜の上に重ね塗りしても、その下地が動かない程度に水濡れに対する抵抗性を有する性質を「耐水性」といい、水性描画材組成物がパレットや絵筆に付着し、乾燥した後にも、その描画組成物を水洗いによって取り除くことができる性質を「水洗い性」という。即ち、本発明による水性描画材組成物が形成した塗膜は、乾燥した後、耐水性と水洗い性を兼ね備えている。
【発明を実施するための形態】
【００１０】
本発明による水性描画材組成物は、水、着色顔料、ドロキシアルキルセルロースと水溶性スチレン−アクリル樹脂を含む水溶性樹脂及び樹脂エマルジョンを含む水性描画材組成物において、上記水溶性スチレン−アクリル樹脂をスチレン−アクリル樹脂換算で０．５〜６．５重量％の範囲で含み、上記樹脂エマルジョンを固形分にて０．１重量％以上、５重量％未満の範囲にて含む。
【００１１】
更に、本発明による水性描画材組成物は、ヒドロキシアルキルセルロースを０．１〜１０重量％の範囲で含むことが好ましい。
【００１２】
即ち、本発明による水性描画材組成物は、水溶性樹脂として、ヒドロキシアルキルセルロースを０．１〜１０重量％とスチレン−アクリル樹脂換算で水溶性スチレン−アクリル樹脂０．５〜６．５重量％の組み合わせを含むことが好ましい。特に、本発明によれば、水性描画材組成物は、水溶性樹脂として、上記ヒドロキシアルキルセルロースと水溶性スチレン−アクリル樹脂の組み合わせのみを含むことが好ましい。
【００１３】
（顔料）
本発明による水性描画材組成物において、着色剤には顔料が用いられる。この顔料は、特に限定されるものではなく、従来、知られている顔料であれば、いずれでも用いられる。具体例として、例えば、酸化チタン、酸化亜鉛、カーボンブラック、鉄黒、アニリンブラック、ハンザイエロー、ベンジジンイエロー、タートラジンレーキ、パーマネントイエロートナー、カドミウムイエロー、ベンジジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッド２Ｂ、パーマネントレッドＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マーカライトグリーンレーキ、ピグメントグリーンＢ、ビリジアン、シェンナー、アンバー、アルミニウム粉末、ブロンズ粉末等、有機顔料、無機顔料及び金属粉顔料を挙げることができる。
【００１４】
また、上記以外にも、着色顔料として、染料や顔料を樹脂粉体と組み合わせた着色加工粉体、蛍光顔料、天然マイカの表面を金属酸化物で被覆した顔料、合成マイカの表面を金属酸化物で被覆したパール顔料等をも挙げることができる。
【００１５】
本発明によれば、水性描画材組成物は、このような顔料を、通常、１〜４０重量％の範囲で含み、好ましくは、１０〜３０重量％の範囲で含む。水性描画材組成物における顔料の量が１重量％よりも少ないときは、水性描画材組成物として、着色力に欠ける不具合がある。しかし、４０重量％を越えるときは、得られる水性描画材組成物の粘度が過度に高くなって、描画に際して、描画材組成物の伸びが悪く、描画性に劣る。
【００１６】
更に、本発明によれば、水性描画材組成物は、上述したような着色剤としての顔料のほかに、必要に応じて、体質顔料を含んでいてもよい。このような体質顔料として、例えば、炭酸カルシウム、カオリン、タルク、シリカ、ケイ酸アルミニウム、アルミナ、硫酸バリウム等を挙げることができる。このような体質顔料は、必要に応じて、３０重量％以下、好ましくは、１〜２５重量％の範囲で用いられる。
【００１７】
本発明による水性描画材組成物は、好ましくは、増粘剤を含む。増粘剤としては、例えば、ベントナイト、金属石鹸、ウレタンブロックポリマー等が用いられ、また、これら例示に限定されるものではないが、なかでも、適度の増粘効果を有し、しかも、得られる水性描画材組成物の塗膜の耐水性と水洗い性に影響を与えないことから、ベントナイトが特に好ましく用いられる。
【００１８】
本発明において、増粘剤は、水性描画材組成物において、通常、１０重量％以下の範囲で用いられ、好ましくは、０．１〜１０重量％、特に好ましくは、０．５〜５重量％の範囲で用いられる。
【００１９】
（水溶性樹脂）
本発明による水性描画材組成物は、水溶性樹脂として、ヒドロキシアルキルセルロースと水溶性スチレン−アクリル樹脂を含む。
【００２０】
本発明において、ヒドロキシアルキルセルロースは、水性描画材組成物において顔料を分散させるための分散剤として機能すると共に、エマルジョン樹脂と共同して塗膜を描画面に定着させるための定着剤として機能し、そして、一方において、水性描画材組成物がパレットや絵筆に付着し、乾燥した場合にも、水洗いによって、これを取り除くことを可能とするための水洗い性、即ち、弱い水溶性を水性描画材組成物に与えるように機能する。
【００２１】
本発明において、上記ヒドロキシアルキルセルロースとしては、好ましくは、ヒドロキシエチルセルロース、ヒドロキシエチルメチルセルロース、ヒドロキシエチルエチルセルロース、ヒドロキシプロピルメチルセルロース、ヒドロキシプロピルヒドロキシエチルメチルセルロースから選ばれる少なくとも１種が用いられる。
【００２２】
本発明による水性描画材組成物は、このようなヒドロキシアルキルセルロースを０．１〜１０重量％の範囲、好ましくは、０．１〜８重量％の範囲で含む。水性描画材組成物におけるヒドロキシアルキルセルロースの量が０．１重量％よりも少ないときは、乾燥後の塗膜は水洗い性を有するものの、描画に際して、塗膜の定着性が不十分である。しかし、水性描画材組成物におけるヒドロキシアルキルセルロースの量が１０重量％よりも多いときは、乾燥後の塗膜が耐水性をもたず、また、得られる水性描画材組成物が過度に高い粘度を有し、描画に際して、水性描画材組成物の伸びが悪い。
【００２３】
本発明において、上記水溶性スチレン−アクリル樹脂は、スチレン−アクリル酸共重合体によって代表される共重合体樹脂であって、アクリル酸を単量体成分として有する。そこで、このスチレン−アクリル樹脂を水溶性とするに足りる量のスチレン−アクリル樹脂中のアクリル酸単位を水酸化ナトリウムや水酸化カリウム等の水酸化アルカリ金属類、アンモニア、又はアルキルアミンやアルカノールアミンのような有機アミン類にて塩構造とすることによって水溶性としたものである。本発明による水性描画材組成物において、水溶性スチレン−アクリル樹脂の含有量は、スチレン−アクリル樹脂中のアクリル酸単位をアクリル酸塩単位とする前のスチレン−アクリル樹脂換算の量であり、本発明による水性描画材組成物は、水溶性スチレン−アクリル樹脂をスチレン−アクリル樹脂換算にて０．５〜６．５重量％の範囲で含み、好ましくは、０．５〜５．５重量％の範囲で含む。
【００２４】
本発明において、水溶性スチレン−アクリル樹脂は、前記ヒドロキシアルキルセルロースと同様に、水性描画材組成物において顔料を分散させるための分散剤としてと共に、エマルジョン樹脂と共同して塗膜を描画面に定着させるための定着剤として機能するが、特に、水性描画材組成物がパレットや絵筆に付着し、乾燥して、長期間経過した後にも、水洗いによって、これを取り除くことを可能とするための水洗い性を水性描画材組成物に与えるように機能する。
【００２５】
従って、本発明においては、水性描画材組成物における水溶性スチレン−アクリル樹脂の量がスチレン−アクリル樹脂換算で０．５重量％よりも少ないときは、水性描画材組成物がパレットや絵筆に付着し、乾燥して、長期間が経過した後の水洗い性を水性描画材組成物に有効に与えることができない。
【００２６】
しかし、水性描画材組成物における水溶性スチレン−アクリル樹脂の量がスチレン−アクリル樹脂換算で６．５重量％よりも多いときは、塗膜が十分に乾燥しきらず、また、乾燥したとしても、その塗膜が十分な耐水性をもたず、また、得られる水性描画材組成物が過度に高い粘度を有し、描画に際して、水性描画材組成物の伸びが悪い。
【００２７】
本発明によれば、水性描画材組成物は、このように、水溶性樹脂として、ヒドロキシアルキルセルロースと水溶性スチレン−アクリル樹脂との組み合わせを含み、これらの樹脂の組み合わせによって、水性描画材組成物の乾燥後の塗膜に弱い水溶性を与えると共に、特に、水溶性樹脂として、ヒドロキシアルキルセルロースと共に水溶性スチレン−アクリル樹脂を含むことによって、水性描画材組成物がパレットや絵筆に付着し、乾燥して、長期間が経過した後であっても、それを水洗いによって取り除くことができる。
【００２８】
特に、本発明によれば、水性描画材組成物は、水溶性樹脂として、ヒドロキシアルキルセルロース０．１〜１０重量％と水溶性スチレン−アクリル樹脂０．５〜６．５重量％の組み合わせのみを含むことが好ましい。即ち、本発明による水性描画材組成物は、ヒドロキシアルキルセルロースと水溶性スチレン−アクリル樹脂以外には、水溶性樹脂を含まない。
【００２９】
（樹脂エマルジョン）
本発明による水性描画材組成物においては、前述したように、水溶性樹脂として、ヒドロキシアルキルセルロースと水溶性スチレン−アクリル樹脂との組み合わせを含み、これらの組み合わせによって、水性描画材組成物の乾燥後の塗膜に弱い水溶性を与えるが、一方、その同じ水性描画材組成物がその乾燥後の塗膜に耐水性を有するように、樹脂エマルジョンを含む。
【００３０】
本発明において、上記樹脂エマルジョンは、特に限定されるものではないが、アクリル樹脂、酢酸ビニル樹脂、アクリル−スチレン樹脂、酢酸ビニル−アクリル樹脂、エチレン−酢酸ビニル樹脂、酢酸ビニル−バーサティック酸ビニルエステル樹脂、エチレン−塩化ビニル樹脂、アクリル−ベオバ樹脂、塩化ビニル樹脂、塩化ビニル−塩化ビニリデン樹脂、スチレン樹脂等の合成樹脂のエマルジョンが好ましく用いられる。
【００３１】
特に、本発明によれば、水性描画材組成物における顔料の分散性や水性描画材組成物の製造費用等を考慮すると、アクリル樹脂エマルジョン、酢酸ビニル樹脂エマルジョン又は酢酸ビニル−アクリル樹脂エマルジョンが最も好ましく用いられる。
【００３２】
このような樹脂エマルジョンの具体例として、例えば、アクリル樹脂エマルジョンとして、例えば、モビニールＤＭ７７２（日本合成化学工業（株）製）、ＴＯＣＲＹＬ  Ｗ−１６８（東洋インキ製造（株））、ニカゾールＲＸ８６６Ｄ（日本カーバイド工業（株））等を挙げることができ、酢酸ビニル−アクリル樹脂エマルジョンとして、例えば、モビニールＤＭ−５（日本合成化学工業（株）製）を挙げることができ、また、アクリル−スチレン樹脂エマルジョンとして、例えば、ポリゾールＡＰ−１９００（昭和電工（株））等を挙げることができる。
【００３３】
本発明による水性描画材組成物は、このような樹脂エマルジョンを固形分にて０．１重量％以上、５重量％未満の範囲で含み、好ましくは、固形分にて０．２〜４．９重量％の範囲で含む。水性描画材組成物における樹脂エマルジョンの含有量が固形分にて０．１重量％よりも少ないときは、描画面上に形成した塗膜がひび割れることがあるうえに、定着性が十分でなく、更に、乾燥後の塗膜が耐水性に劣る。しかし、反対に、水性描画材組成物における樹脂エマルジョンの含有量が固形分にて５重量％以上であるときは、乾燥後の塗膜を水洗いし難い。
【００３４】
特に、本発明によれば、好ましくは、水性描画材組成物が樹脂エマルジョンを上記範囲で含むと共に、前記スチレン−アクリル樹脂／樹脂エマルジョン固形分重量比０．２２〜５の範囲、より好ましくは、０．５〜４．５の範囲であるように、最も好ましくは、１．０〜２．０の範囲となるように含むとき、乾燥塗膜に耐水性と長期間にわたるすぐれた水洗い性を共に有せしめることができる。
【００３５】
本発明によれば、上述した樹脂エマルジョンが乾燥して、前述した着色剤や水溶性樹脂を含む連続した塗膜を形成することができるように、必要に応じて、通常、高沸点有機溶剤である造膜助剤の適宜量を含んでもよい。
【００３６】
（湿潤剤）
本発明によれば、水性描画材組成物は、その凍結を防止し、また、乾燥を遅延させるために、必要に応じて、湿潤剤を含む。この湿潤剤としては、例えば、多価アルコールのほか、尿素やその誘導体が好ましく用いられる。上記多価アルコールとしては、例えば、グリセリン、エチレングリコール、プロピレングリコール、ジプロピレングリコール、ソルビトール等を挙げることができ、また、尿素誘導体としては、例えば、ジメチル尿素、テトラメチル尿素、テトラエチル尿素、チオ尿素等を挙げることができる。
【００３７】
このような湿潤剤は、必要に応じて、水性描画材組成物において、２０重量％以下の範囲で用いられ、好ましくは、１〜１０重量％の範囲で用いられる。水性描画材組成物における湿潤剤の含有量が１重量％よりも少ないときは、場合によっては、水性描画材組成物が形成した塗膜が乾燥した後、脆いという問題がある。しかし、水性描画材組成物における湿潤剤の含有量が２０重量％を越えるときは、水性描画材組成物が形成した塗膜の乾燥性が悪い。
【００３８】
（界面活性剤）
本発明による水性描画材組成物は、必要に応じて、界面活性剤を含んでいてもよい。界面活性剤としては、ノニオン及びアニオン界面活性剤から選ばれる少なくとも１種が０．１〜５重量％、好ましくは、０．５〜３重量％の範囲にて用いられる。
【００３９】
（その他の添加剤）
本発明によれば、水性描画材組成物は、必要に応じて、従来、水性描画材組成物において用いられている種々の添加剤、例えば、防腐剤、防黴剤、分散剤、消泡剤等を含んでいてもよい。
【００４０】
（製造）
本発明による水性描画材組成物は、その製造方法において特に限定されるものではない。本発明による水性描画材組成物の製造方法の一例を挙げれば、例えば、ヒドロキシアルキルセルロースを水に溶解させ、これに着色顔料と体質顔料と水溶性スチレン−アクリル樹脂、水、必要に応じて、湿潤剤や界面活性剤、防腐剤等を加え、均一になるまで、混合、攪拌した後、ロールミルを用いて、分散処理し、次いで、このようにして得られた混合物に樹脂エマルジョンを加えて、混合、攪拌し、真空脱泡すれば、本発明による水性描画材組成物を得る。
【実施例】
【００４１】
実施例１
表１に示す成分を表１に示す量で用いて、上述したようにして、水性描画材組成物を調製した。得られた水性描画材組成物の性能、即ち、パレット洗浄性、水滴耐水性及び重ね塗り性を下記のようにして評価した。結果を表１に示す。
【００４２】
実施例２〜６
表１に示す成分を表１に示す量で用いて、上述したようにして、水性描画材組成物を調製した。得られた水性描画材組成物について、パレット洗浄性、水滴耐水性及び重ね塗り性を評価した。結果を表１に示す。
【００４３】
比較例１〜６
表２に示す成分を表２に示す量で用いて、上述したようにして、水性描画材組成物を調製した。得られた水性描画材組成物について、パレット洗浄性、水滴耐水性及び重ね塗り性を評価した。結果を表２に示す。
【００４４】
表１及び表２において用いた各成分の詳細は以下のとおりである。
（成分）
着色顔料：
「グンジョウ＃３０００」：第一化成工業（株）製群青
体質顔料：
炭酸カルシウム：白石工業（株）製軽微性炭酸カルシウム
ＳＩＰＥＲＮＡＴ  ８２０Ａ：デグサジャパン（株）製ケイ酸アルミニウム
増粘剤：
ベントナイト：（株）ホージュン製ベントナイト
水溶性樹脂：
「チローゼＨ１００００Ｐ２」：日本合成化学工業（株）製ヒドロキシエチルメチルセルロース（ローター１°Ｃ３４Ｒ、回転数２０ｒｐｍ、測定時間３分、測定温度２０℃の条件下にＥＨＤ型粘度計を用いて、１．５重量％濃度水溶液について測定した粘度９５０ｍＰａ・ｓ）
【００４５】
水溶性スチレン−アクリル樹脂水溶液：
水溶性スチレン−アクリル樹脂水溶液１：ＢＡＳＦジャパン（株）製スチレン−アクリル酸共重合体樹脂「ジョンクリル６９０」（重量平均分子量１６５００、酸価２４０ｍｇＫＯＨ／ｇ）を水酸化ナトリウムで中和して得られた共重合体樹脂含有量２０重量％の水溶液
【００４６】
水溶性スチレン−アクリル樹脂水溶液２：ＢＡＳＦジャパン（株）製スチレン−アクリル酸共重合体樹脂「ジョンクリル６７」（重量平均分子量１２５００、酸価２１３ｍｇＫＯＨ／ｇ）を水酸化ナトリウムで中和して得られた共重合体樹脂含有量２０重量％の水溶液
【００４７】
水溶性スチレン−アクリル樹脂水溶液３：ＢＡＳＦジャパン（株）製スチレン−アクリル酸共重合体樹脂「ジョンクリル６７８」（重量平均分子量８５００、酸価２１５ｍｇＫＯＨ／ｇ）を水酸化ナトリウムで中和して得られた共重合体樹脂含有量２０重量％の水溶液
【００４８】
水溶性スチレン−アクリル樹脂水溶液４：ＢＡＳＦジャパン（株）製スチレン−アクリル酸共重合体樹脂「ジョンクリル６８０」（重量平均分子量４９００、酸価２１５ｍｇＫＯＨ／ｇ）を水酸化ナトリウムで中和して得られた共重合体樹脂含有量２０重量％の水溶液
【００４９】
水溶性スチレン−アクリル樹脂水溶液５：ＢＡＳＦジャパン（株）製スチレン−アクリル酸共重合体樹脂「ジョンクリル６９０」をアンモニアで中和して得られた共重合体樹脂含有量２８重量％の水溶液。
【００５０】
樹脂エマルジョン：
モビニールＤＭ７７２：日本合成化学工業（株）製アクリル樹脂エマルジョン（固形分４６重量％）
【００５１】
界面活性剤：
「プライサーフＡ−２１２Ｅ」：第一工業製薬（株）製ノニオン界面活性剤
「プライサーフＡ−２１２Ｃ」：第一工業製薬（株）製ノニオン界面活性剤
「ノプコ８０３４−Ｌ」：サンノプコ（株）製ノニオン界面活性剤
防腐剤：
「サンアイバックＳＡ」：三愛石油（株）製
造膜助剤：
「テキサノール」：イーストマンケミカル製
【００５２】
（性能評価）
パレット洗浄性
水性描画材組成物５重量部を水１重量部と混合して、描画材試料を調製した。ポリプロピレン製のペレットに平型デザイン筆を用いて上記描画材試料を塗布した後、室温で１か月間放置して乾燥させた。このように描画材試料を付着させ、乾燥させたパレットに水を十分に含ませた平型デザイン筆で擦ってパレットを洗浄した。このようにして、パレットに付着し、乾燥した描画材試料の８０％以上を洗い流すことができたときをＡ、洗い流すことができた描画材試料の割合が３０％以上、８０％未満であったときをＢ、洗い流すことができた描画材試料の割合が３０％未満であったときをＣとした。
【００５３】
水滴耐水性
水性描画材組成物５重量部を水１重量部と混合して、描画材試料を調製した。平型デザイン筆を用いて、上記描画材試料を画用紙上に３回重ね塗りした。得られた塗膜を室温で１時間乾燥させた後、１ｍＬ容量のスポイトを用いて、上記塗膜上に水道水を一滴落として、室温で６時間放置して、塗膜の状態を観察した。塗膜に変化がみられなかったときをＡとし、塗膜上に目立たない水滴跡が僅かにみられたときをＢとし、塗膜にひび割れ、色落ち及び／又は水滴痕の発生がみられたときをＣとした。
【００５４】
重ね塗り性
水性描画材組成物５重量部を水１重量部と混合して、描画材試料を調製した。平型デザイン筆を用いて、上記描画材試料を画用紙上に３回重ね塗りした後、塗膜を室温で１時間乾燥させた。次いで、上記と同じ描画材試料を上記塗膜上に縦、横及び縦方向に３回塗布した。このとき、先の塗膜（下地）上に問題なく重ね塗りすることができたときをＡとし、先の塗膜（下地）が動いたり、滲んだりしたときをＣとした。
【００５５】
【表１】
0005827582.tif 000002
【００５６】
【表２】
0005827582.tif 000003
表１に示すように、本発明に従って、水溶性樹脂として、ヒドロキシアルキルセルロースと共に水溶性スチレン−アクリル樹脂を０．５〜６．５重量％の範囲で含み、樹脂エマルジョンを固形分にて０．１重量％以上、５重量％未満の範囲にて含む水性描画材組成物は、従来のエマルジョン絵具と同様に、その乾燥塗膜は、水滴耐水性にすぐれている。即ち、乾燥後の塗膜に水滴が付いても、滲みや溶け出しが起こらず、重ね塗り性を有している。このように、本発明による水性描画材組成物は、先の乾燥後の塗膜の上に重ね塗りしても、下地が動かない程度に耐水性を有し、それでいて、パレットや絵筆に付着し、乾燥して、１か月経過した後にも、水洗いによって取り除くことができる。
【００５７】
これに対して、比較例１による水性描画材組成物は、水溶性樹脂としてヒドロキシアルキルセルロースを含むが、水溶性スチレン−アクリル樹脂を含まないので、パレット洗浄性に劣る。
【００５８】
比較例２による水性描画材組成物は、水溶性樹脂としてヒドロキシアルキルセルロースと水溶性スチレン−アクリル樹脂の組み合わせを含むが、水溶性スチレン−アクリル樹脂の含有量が本発明で規定する範囲よりも少ないので、パレット洗浄性に劣る。
【００５９】
反対に、比較例３による水性描画材組成物は、水溶性樹脂としてヒドロキシアルキルセルロースと水溶性スチレン−アクリル樹脂の組み合わせを含むが、水溶性スチレン−アクリル樹脂の含有量が本発明で規定する範囲よりも多いので、塗膜は、耐水性と重ね塗り性に劣っている。
【００６０】
比較例４による水性描画材組成物は、水溶性樹脂としてヒドロキシアルキルセルロースと水溶性スチレン−アクリル樹脂の組み合わせを含むが、樹脂エマルジョンを含まないので、パレット洗浄性はよいが、塗膜は、耐水性と重ね塗り性に劣っている。